(57)【特許請求の範囲】
【請求項１】
開口を有するフレームと、
前記開口を塞ぐようにしてフレームに取り付けられた透光性ガラスシートと、
前記透光性ガラスシートよりもフレームの内部側において湾曲状に弾性変形された状態で前記透光性ガラスシートに接して配置され、その弾性力により前記透光性ガラスシートを前記開口の外側へ押し出して緊張させる透光性樹脂板とを有することを特徴とする不燃性照明カバー。
【請求項２】
前記透光性ガラスシートは、その端部がフレームの固定部に固定されており、前記透光性樹脂板は、その表面が前記透光性ガラスシートを圧接し、かつその端面が前記固定部を圧接することによってフレームに保持されていることを特徴とする請求項１に記載の不燃性照明カバー。
【請求項３】
前記固定部は、前記透光性ガラスシートの端部をクランプするものであることを特徴とする請求項２に記載の不燃性照明カバー。
【請求項４】
前記透光性樹脂板は、ポリカーボネート樹脂にて形成されることを特徴とする請求項１から３のいずれか一つに記載の不燃性照明カバー。
【請求項５】
平成1３年国土交通省第１５１号の「鉄道に関する技術上の基準を定める省令」の鉄道車両用材料の燃焼性規格において、不燃性に区分され、かつ耐溶融滴下性がある請求項１から４のいずれか一つに記載の不燃性照明カバー。
【発明の詳細な説明】
【技術分野】
【０００１】
本発明は、不燃性照明カバーに関し、より詳細には、十分な強度を保ち、光線透過性に優れ、モアレ縞が生じることがない不燃性照明カバーの技術に関する。
【背景技術】
【０００２】
図５は、従来技術における第１の不燃性照明カバー２１を示す斜視図である。図６は、従来技術における第１の不燃性照明カバー２１の断面図である。従来より不燃性照明カバー２１に用いられているガラスシート２２（ユニチカ社製ティンクル(R)）が引用文献１に記載されている。ガラスシート２２は、ガラスクロスに、水、コロイダルシリカ、および糖類の酵素処理物を含有するバインダー溶液を含浸し（含浸工程）、ついで含浸物を乾燥させること（乾燥工程）によって得られる。該ガラスシート２２は、長手方向と直交する方向の横断面が円弧状であり、円弧形状の両端部２５ａ，２５ｂがフレーム２３に固定される。
【０００３】
特許文献２には、平成１６年１２月２７日発令の国土交通省「国鉄技第１２４号」に記載される「鉄道に関する技術上の基準を定める省令等の解釈基準の一部改正について」の第８３条に示される客車・天井部材料に適用される不燃基準に適合する不燃性照明カバーが記載されている。不燃性照明カバーは、ポリテトラフルオロエチレン樹脂含浸ガラスクロスシート、熱溶解成形性含フッ素樹脂層、ガラスクロスおよびポリカーボネート樹脂を含む積層体からなる。
【先行技術文献】
【特許文献】
【０００４】
【特許文献１】特開２００７−１９７８５４号公報
【特許文献２】特開２００７−２２０５６１号公報
【発明の概要】
【発明が解決しようとする課題】
【０００５】
特許文献１に記載される不燃性照明カバーは、たとえばガラスシート２２の外周面を指で押すと簡単に窪み、十分な強度が保たれているとはいえない。ガラスシート２２の強度を向上させるために、円弧状に曲げたガラスシート２２の内側にリブ２４を設けたものがある。リブ２４は、照明カバー２１の短手方向に配置されるとともに、その長手方向に一定の間隔をもって複数個設けられる。ガラスシート２２の内側にリブ２４を設けることによって、ガラスシート２２の強度は向上するが、リブ２４の奥側に設置される照明２６の光がリブ２４によって遮られ、あるいは、ガラスシート２２にリブ２４の影ができるという問題がある。
【０００６】
特許文献２に記載される積層体は、２つのガラスクロス層の間にポリカーボネート樹脂層を挟んで積層されるので、照明カバーの表面にモアレ縞が発生するという問題がある。モアレ縞が現れると照明カバーの外観が損なわれる。
【０００７】
本発明の目的は、十分な強度を保ち、光線透過性に優れ、モアレ縞が生じることがない不燃性照明カバーを提供することである。
【課題を解決するための手段】
【０００８】
この課題を解決するために本発明は、開口を有するフレームと、前記開口を塞ぐようにしてフレームに取り付けられた透光性ガラスシートと、前記透光性ガラスシートよりもフレームの内部側において湾曲状に弾性変形された状態で前記透光性ガラスシートに接して配置され、その弾性力により前記透光性ガラスシートを前記開口の外側へ押し出して緊張させる透光性樹脂板とを有するものである。また本発明において、前記透光性ガラスシートは、その端部がフレームの固定部に固定されており、前記透光性樹脂板は、その表面が前記透光性ガラスシートを圧接し、かつその端面が前記固定部を圧接することによってフレームに保持されているものである。また本発明において、前記固定部は、前記透光性ガラスシートの端部をクランプするものである。また本発明において、前記透光性樹脂板は、ポリカーボネート樹脂にて形成されるものである。
【発明の効果】
【０００９】
平成１３年国土交通省令第１５１号の「鉄道に関する技術上の基準を定める法令」の鉄道車両用材料の燃焼性規格において、不燃性に区分され、かつ耐溶融滴下性を有するガラスシートの内面には、熱可塑性樹脂板を重ね合わせるので、ガラスシートは、ガラスシートの内面に当接する熱可塑性樹脂板によって補強され、ガラスシートにリブを設ける必要がなく、また、ガラスシートを２つのガラスクロス層の間にポリカーボネート樹脂層が挟まれた積層構造にしなくてもよい。従って、十分な強度を保ち、透過性に優れ、モアレ縞が生じることがない不燃性照明カバーを提供することができる。
【図面の簡単な説明】
【００１０】
【図１】本発明の一実施形態における不燃性照明カバー１を示す斜視図である。
【図２】不燃性照明カバー１の断面図である。
【図３】ガラスシート把持部７ａの断面図である。
【図４】ガラスシート２が把持されたときのガラスシート把持部７ａの断面図である。
【図５】従来技術における第１の不燃性照明カバー２１を示す斜視図である。
【図６】従来技術における第１の不燃性照明カバー２１の断面図である。
【発明を実施するための形態】
【００１１】
本発明の一実施形態について図１、図２、図３および図４に基づいて説明する。図１は、本発明の一実施形態における不燃性照明カバー１を示す斜視図である。不燃性照明カバー１は、透光性を有したガラスシート２と、熱可塑性樹脂板である透光性を有した押圧板３と、フレーム４と、上部カバー１８とを備える。ガラスシート２およびガラスシート２の製造方法については、後に詳述する。本発明の不燃性照明カバー１は、たとえば鉄道車両の車両の照明装置に対して用いられる。その場合は鉄道車両の車内の天井部分に対して設けられる。
【００１２】
不燃性照明カバー１のフレーム４は、ガラスシート把持部材５ａ，５ｂとサイドプレート６とによって構成される。ガラスシート把持部材５ａ，５ｂおよびサイドプレート６は、アルミニウムによって形成される。ガラスシート把持部材５ａ，５ｂは、左右対称に形成され、不燃性照明カバー１の長手方向の両側に左右対称に配置される。サイドプレート６は、平板状であって、不燃性照明カバー１の長手方向の両端において長手方向と直交する短手方向に配置され、ガラスシート把持部材５ａ，５ｂの端部を連結する。ガラスシート把持部材５ａ，５ｂとサイドプレート６とによって、開口を有した矩形のフレーム４が形成される。ガラスシート把持部材５ａ，５ｂとサイドプレート６とは、図示しない取り付け金具によってねじ止めされて固定される。
【００１３】
図２は、不燃性照明カバー１をその長手方向と直交する短手方向の横断面で切断した断面図である。ガラスシート把持部材５ａ，５ｂは、長手方向と直交する横断面が、略Ｌ字形である。略Ｌ字形を形成する下辺は、円弧状に設置されるガラスシート２との統一感を出すために水平方向からやや下方に傾斜している。本実施形態においては、略Ｌ字形を形成する２辺がなす角度は、１１５°である。このようなガラスシート把持部材５ａ，５ｂは、たとえば実用新案登録第３１２６６６７号に開示されている。
【００１４】
図３は、ガラスシート把持部７ａの断面図である。ガラスシート把持部材５ａ，５ｂは、下方に傾斜した下辺８ａ，８ｂを備える。固定部であるガラスシート把持部７ａ，７ｂは、下辺８ａ，８ｂの端部に形成される。ガラスシート把持部７ａは、ガラスシート２を把持していない状態で略Ｖ字形である。略Ｖ字形は、下辺８ａ，８ｂと、下辺８ａ，８ｂに対して各々４５度の角度の方向に形成される上辺９ａ，９ｂとによって構成される。Ｖ字形がなす角度は４５度に限定されるものではなく、４５度以下であってもよい。上辺９ａ，９ｂは、下辺８ａの厚さに対して６０〜８０％の厚さになるように形成される。上辺９ａ，９ｂの内面には、波型形状の凸部１０が形成され、下辺８ａ，８ｂの内面には波型形状の凹部１１が形成される。
【００１５】
図４は、ガラスシート２が把持されたときのガラスシート把持部７ａの断面図である。本実施形態で用いられるガラスシートの厚みは、０．０８ｍｍ〜０．３ｍｍである。ガラスシート２の端縁部がガラスシート把持部７ａ，７ｂに挿入された状態で、上辺９ａ，９ｂが下方に向けてプレスされると、上辺９ａ，９ｂが塑性変形されて、ガラスシート２の端縁部は、上辺９ａ，９ｂの凸部１０と下辺８ａ，８ｂの凹部１１とによって波型に折り曲げられてクランプされる。これによって、ガラスシート把持部７ａ，７ｂで把持されるガラスシート２の端縁部には、大きな把持摩擦力が働く。ガラスシート把持部７ａ，７ｂで把持されたガラスシート２は、図２に示すように、フレーム４の開口を塞ぎ、重力によって垂れ下がって、長手方向と直交する横断面において、不燃性照明カバー１の外側に向けて凸状の円弧となる。
【００１６】
円弧状のガラスシートの内面側には、ポリカーボネート樹脂で形成された熱可塑性樹脂板である押圧板３が設けられる。本実施形態で用いられる押圧板３は、厚みが０．５ｍｍ〜２ｍｍの平板である。押圧板３は、図示するように、湾曲状に弾性変形された状態で、外面１５がガラスシート２の内面１４に圧接し、長手方向と直交する横断面における両端面１２ａ，１２ｂが、ガラスシート把持部材５ａ，５ｂの上辺９ａ，９ｂに形成される端面１３ａ，１３ｂに圧接する。これによって押圧板３は、ガラスシート２を円弧状に緊張させた状態でフレーム４に保持させる。図示しないが、押圧板３の長手方向の両端面は、サイドプレート６に当接する。押圧板３は、このような簡単な構成によって、ガラスシート２の内面１４に沿うように設置される。ガラスシート２は、ガラス繊維を用いた織物によって構成されており、透光性を有するとともに透過光を拡散させる機能を有する。
【００１７】
ここで、ガラスシート２（ユニチカ社製ティンクル(R)）および該ガラスシート２の製造方法について説明する。ガラスシート２およびガラスシート２の製造方法については、特開２００７−１９７８５４に開示されている。ガラスシート２は、ガラスクロスに、水、コロイダルシリカおよび糖類の酵素処理物を含有するバインダー溶液を含浸し（含浸工程）、ついで含浸物を乾燥させること（乾燥工程）によって得られる。
（ガラスクロス）
前記含浸工程に付されるガラスクロスは、特に限定されず、ガラスクロスの生機、種々の加工処理が施されたガラスクロス、および使用済みガラスクロスのいずれであってもよい。これらの中でもヒートクリーニングされたガラスクロス、またはヒートクリーニングされ、ついでシランカップリング剤処理されたガラスクロスが好ましく、ヒートクリーニング処理され、ついでシランカップリング剤処理されたガラスクロスがより好ましい。
【００１８】
前記ガラスクロスに用いられるガラス繊維としては、通常のガラス繊維として使用されるものであれば特に限定されるものではないが、例えばＥガラス、Ｄガラス、Ｔガラス、Ｃガラス、ＥＣＲガラス、Ａガラス、Ｌガラス、Ｓガラス、ＹＭ３１−Ａガラス、Ｈガラス等のガラス繊維が挙げられる。中でも、特に好ましいのは、Ｅガラス繊維である。これらガラス繊維は、公知の製造方法に従って製造されるものでもよく、市販品を用いてもかまわない。
【００１９】
ガラスクロスの織成方法（織り方）としては、常法に従ってよく、例えば、平織、綾織、斜文織、からみ織、朱子織、三軸織又は横縞織などが挙げられる。織成は、例えばジェット織機（例えばエアージェット織機、ウォータージェット織機）、スルザー織機、レピヤー織機などの公知の織機を用いて行うことができる。
【００２０】
また、前記ガラス繊維は、長繊維および短繊維のいずれからなっていてもよく、前記ガラス繊維が長繊維の場合は適宜の数だけ引き揃えて固めたものを使用することができるが、短繊維のものは撚りをかけて、つなぎ合わせた糸、すなわち紡績糸として使用することができる。使用されるガラス繊維の番手は、通常、約１〜１０００ｔｅｘ、好ましくは約５〜８５０ｔｅｘ、より好ましくは約５〜２００ｔｅｘ、最も好ましくは約５〜１５０ｔｅｘの範囲である。また、前記ガラス繊維として長繊維を用いる場合には、該ガラス繊維は、撚りがかけられていることが好ましい。撚り数は特に制限がないが、１００ｃｍ当たり約２０〜２００回程度のものを使用するとよい。撚り方向として公知の右撚り（Ｓ撚り）、左撚り（Ｚ撚り）のいずれであってもよい。また、撚り糸の形態としては、片撚り糸、諸撚り糸、ビッコ諸撚り糸、強ねん糸、壁撚り糸および駒撚り糸のいずれであってもよい。ガラスクロスの密度は、経糸、緯糸共に、約１０〜８０本／２５ｍｍ程度であることが好ましく、約４０〜６０本／２５ｍｍ程度であることがより好ましい。密度が約１０本／２５ｍｍ程度未満では、ガラスクロスの空隙部が多すぎ、且つ十分な引張強度が得られないおそれがあり、約８０本／２５ｍｍ程度以上であると、ガラスクロスの可とう性、柔軟性が損なわれるおそれがあり、さらに取り扱いが難しくなる恐れがある。
【００２１】
前記含浸工程に付されるガラスクロスがヒートクリーニングされ、ついでシランカップリング剤処理されたガラスクロスであるのが好ましいので、好ましい態様としては、ガラスクロスをヒートクリーニングし（ヒートクリーニング工程）、ついで、シランカップリング剤で処理し（シランカップリング剤処理工程）、シランカップリング剤で処理されたガラスクロスを前記含浸工程に付し、含浸工程で得られた含浸物を前記乾燥工程に付すことによりガラスシートを製造することが挙げられる。
【００２２】
以下、好ましい態様も含めて、各工程を説明する。
（ヒートクリーニング工程）
本工程では、ガラスクロスをヒートクリーニングする。本工程に用いられるガラスクロスは、特に限定されないが、通常、ガラスクロスの生機である。ガラスクロスの生機をヒートクリーニングすることにより、生機に付着した集束剤を除去することができる。
【００２３】
また、前記ヒートクリーニング処理は、通常、約３００℃〜４００℃程度の加熱炉内にガラスクロスを約２４〜１２０時間、好ましくは約４８〜９６時間程度放置することにより行われる。
（シランカップリング剤処理工程）
本工程では、前記ヒートクリーニングされたガラスクロスをシランカップリング剤処理する。
【００２４】
シランカップリング剤処理は、シランカップリング剤をガラスクロスに固着又は固定化することにより行われる。シランカップリング剤としては、例えばエポキシシラン類、アミノシラン類、クロルシラン類、ビニルシラン類、（メタ）アクリルシラン類などが挙げられ、より具体的には例えば、例えばγ−アミノプロピルトリエトキシシラン、γ−アミノプロピルトリメトキシシラン、イミダゾリンシラン、Ｎ−アミノエチルアミノプロピルトリメトキシシラン、Ｎ−フェニル−γ−アミノプロピルトリメトキシシラン、Ｎ−β−（Ｎ−ビニルベンジルアミノエチル）−γ−アミノプロピルトリメトキシシラン塩酸塩、Ｎ−３−（４−（３−アミノプロポキシ）ブトキシ）プロピル−３−アミノプロピルトリメトキシシラン、トリアジンシラン等のアミノシラン類、β−（３，４−エポキシシクロヘキシル）エチルトリメトキシシラン等のエポキシシラン類、γ−クロロプロピルトリメトキシシラン等のクロルシラン類、γ−メタクリルオキシプロピルトリメトキシシラン等の（メタ）アクリルシラン類、ビニルトリメトキシシラン、ビニルトリエトキシシラン等のビニルシラン類等などが挙げられる。なお、前記シランカップリング剤は、エトキシシラン類であるのが好ましい。
【００２５】
本工程では、前記シランカップリング剤は適宜溶媒に溶かして使用される。かかる溶媒としては、特に限定されないが、例えば、水、メチルアルコール、エチルアルコール、プロピルアルコール、イソプロピルアルコール、ブチルアルコールおよびイソブチルアルコールなどの低級アルコール、およびイソプロピルエーテル、テトラヒドロフランおよびジオキサンなどのエーテルなどが挙げられる。これらは単独もしくは複数混合して使用される。
【００２６】
シランカップリング剤のガラスクロスへの固着もしくは固定化は、通常、シランカップリング剤を溶媒に約０．０１〜２０重量％程度、好ましくは約０．１〜５重量％程度の濃度に溶解したシランカップリング剤の溶液を、ガラスクロスに含浸することにより行われる。
（含浸工程）
前記含浸工程は、前記ガラスクロスに、水、コロイダルシリカおよび糖類の酵素処理物を含有するバインダー溶液を含浸できさえすれば特に限定されない。
【００２７】
前記バインダー溶液は、通常、水に、コロイダルシリカおよび糖類の酵素処理物を溶解もしくは分散させることにより得られる。
前記糖類としては、例えば、単糖類や多糖類およびそれらの誘導体などが挙げられるが、好ましい例としては、例えば、シクロデキストリン、キトサン、グアーガム、キサンタンガム、ローカストビーンガム、トラガントガム、アルギン酸、ペクチン、カラギナン、キトサン、キシラン、プルラン、メチルセルロース、カルボキシメチルセルロース（ＣＭＣ）などが挙げられ、これらは１種または２種以上で用いてもよいが、少なくともシクロデキストリンおよび／またはキトサンを含むのがよく、シクロデキストリンおよびキトサンを含むのが好ましく、シクロデキストリン、キトサンおよびプルランを含むのがより好ましい。
【００２８】
前記糖類を処理する酵素としては、例えば、加水分解酵素、糖転移酵素および異性化酵素などが挙げられ、これらの１種または２種以上を用いてもよいが、中でも、加水分解酵素および／または糖転移酵素が好ましく、加水分解酵素、または加水分解酵素および糖転移酵素がより好ましく、加水分解酵素が最も好ましい。これらの酵素は、公知の酵素であってよい。
【００２９】
例えば、加水分解酵素としては、例えば、デキストラナーゼ、ヘミセルラーゼ、β−ガラクトマンナナーゼ、（β−ガラクトシダーゼ）ペクチンエステラーゼ、プルラナーゼ、アルギンリアーゼ、キシラナーゼ、ペクチナーゼ、セルラーゼ、アミラーゼなどが挙げられ、転移酵素としては、例えば、シクロマルトデキストリングルカノトランスフェラーゼ、シクロデキストリングルコシルトランスフェラーゼ、デキストリンデキストラナーゼ、β−フラクトフラノシダーゼ、β−ガラクトシダーゼなどが挙げられ、異性化酵素としては、ラセマーゼ、グルコーマイソメラーゼなどが挙げられる。
【００３０】
これらの酵素は、使用する多糖類などの糖類に応じて、適宜選択され、例えば、多糖類として、ローカストビーンガム、キサンタンガム、グアーガムなどを用いる場合は、ヘミセルラーゼ、β−ガラクトマンナナーゼなどが用いられ、アルギン酸を用いる場合は、アルギン酸リアーゼが用いられ、キトサンを用いる場合は、キトサナーゼ、ペクチナーゼなどが用いられ、ペクチンを用いる場合は、ペクチナーゼが用いられ、キシランを用いるときはキシラナーゼが用いられ、カルボキシメチルセルロースを用いる場合は、セルラーゼが用いられ、シクロデキストリンを用いるときはシクロマルトデキストリングルカノトランスフェラーゼ、シクロデキストリングルコシルトランスフェラーゼ、デキストラナーゼなどを用いることができる。これらの酵素は精製酵素であってもよく、また、粗酵素であってもよく、あるいはこれらの酵素を産生する微生物を酵素源として用いてもよい。
【００３１】
糖類の処理物は、あらかじめ水に糖類と酵素を添加し酵素反応させて調製してもよく、あるいは水にコロイダルシリカ、糖類および酵素を添加し、コロイダルシリカが存在する系で酵素反応させて調製してもよい。
【００３２】
バインダー溶液における各成分の配合割合は、特に限定されないが、通常、水に対して、コロイダルシリカ１０〜６０重量％、糖類の酵素処理物０を越え５重量％の範囲内であり、好ましくは、コロイダルシリカ２０〜５０重量％、糖類の酵素処理物０．０５〜２重量％である。
【００３３】
前記バインダー溶液の調製法の一例として、各種添加剤を配合することができる。前記添加剤としては、例えば、無機充填剤、難燃化剤、酸化防止剤、帯電防止剤、滑剤などが挙げられる。
【００３４】
無機充填剤としては、例えば、炭酸カルシウム、硫酸バリウム、珪砂、タルク、クレー、マイカ、シリカ、ゼオライト、グラファイトなどが挙げられる。
難燃化剤としては、金属水酸化物や含水無機結晶化合物が好ましく、より具体的には例えば、水酸化アルミニウム、水酸化マグネシウム、水酸化カルシウム、塩基性炭酸マグネシウム、ハイドロタルク石群（例えば、ハイドロタルク石、スチヒタイト、パイロオーライト等）、二水和石こう、アルミン酸化カルシウムなどが好ましい。
【００３５】
酸化防止剤としては、例えばフェノール系またはアミン系の酸化防止剤等が挙げられる。
帯電防止剤としては、例えば、アニオン系、カチオン系または非イオン系界面活性剤等が挙げられる。
【００３６】
滑剤としては、例えば、炭化水素系、脂肪酸系、脂肪酸アミド系、エステル系、アルコール系または金属石鹸系滑剤等が挙げられる。
前記添加剤のバインダー溶液中の含有量は、特に限定されず、バインダー溶液に対して、通常５０重量％以下であり、好ましくは３０重量％以下である。
【００３７】
なお、前記バインダー溶液は、便宜上、バインダー溶液の固形分濃度が０．１〜５０重量％（好ましくは１〜４０重量％、より好ましくは５〜４０重量％）となり、２５℃における粘度が５０〜５００ｍＰａ・ｓ（２００〜３００ｍＰａ・ｓ、より好ましくは２３０〜２７０ｍＰａ・ｓ）となり、２５℃におけるｐＨが７〜１４（好ましくは９〜１３、より好ましくは１０〜１２）となり、比重が１．１〜１．５（好ましくは１．２〜１．４）となるように、水に、コロイダルシリカ、糖類、酵素および所望により添加剤を、それぞれ少量ずつ添加して混合するか、あるいは水に糖類、酵素を添加した場合、撹拌して酵素反応させ、これにコロイダルシリカおよび所望により添加物を添加して混合することにより調製することができる。
【００３８】
ガラスクロスへのバインダー溶液の含浸手段としては、特に限定されず、例えば、浸漬手段、塗布手段、スプレー手段などが挙げられる。より具体的には、例えば、巻取機の捲き芯部としての紙管に巻回させる直前の走行ガラスクロスをバインダー溶液が収容されたバインダー溶液槽中に浸漬させた後、例えばニップロール等で余剰のバインダー溶液を搾り取り、適量のバインダー溶液が付着したガラスクロスを捲き芯部に巻回させるなどの公知の方法、または例えば巻取機の捲き芯部に巻回されたガラスクロスに対して刷毛でバインダー溶液を塗布したり、スプレーでバインダー溶液を吹付けたりするなどの公知の方法が挙げられる。
【００３９】
前記バインダー溶液の付着量は、限り特に限定されないが、採光性に優れたガラスシートを得るという観点から、前記ガラスクロスに対して、固形分換算で、０．００１〜５０重量％が好ましく、０．０１〜３０重量％がより好ましく、０．１〜２０重量％が最も好ましい。
（乾燥工程）
本工程では、前記含浸工程で得られた含浸物を乾燥する。本工程によりガラスシート２が得られる。
【００４０】
本工程では、前記含浸工程で得られた含浸物を乾燥する。本工程によりガラスシート２が得られる。
乾燥手段は、限り特に限定されず、自然乾燥や乾燥機を用いる手段などの公知の手段であってよく、乾燥温度は、特に限定されないが、通常、２０℃〜５００℃であり、好ましくは２５℃〜３００℃である。乾燥時間は、特に限定されないが、通常、１秒間〜１週間であり、好ましくは３０秒間〜３日間であり、より好ましくは１分間〜２４時間である。
【００４１】
かくして得られたガラスシート２は、シート状物であり、光透過性に優れ、柔軟性や可とう性に優れ、さらに火災時にも大量の煙を発生させることなく、不燃性に優れている。なお、前記ガラスシート２は、前記添加剤として燃焼性の添加剤を多量に用いずに製造された場合には、通常、平成１３年国土交通省令第１５１号の「鉄道に関する技術上の基準を定める省令」の鉄道車両用材料の燃焼性規格において、不燃性に区分され、かつ耐溶融滴下性がある。
【００４２】
また、前記ガラスシートは、ＪＩＳ  Ｋ  ７１０５の測定法Ａに従い測定される全光線透過率が２０〜９０％であるのが好ましく、４０〜７０％であるのがより好ましい。前記ガラスシート２の全光線透過率は、前記のガラスシート２の製造において、例えば、原料のガラスクロスの厚さやバインダー溶液の屈折率（例えばバインダー溶液中の前記添加剤の種類）を常法に従い適宜に設定することにより前述の好ましい範囲内とすることができる。
（燃焼試験）
ユニチカ社製ティンクル(R)とタキロン社製ポリカーボネート板ＰＳ６００（０．８ｍｍ）を重ね合わせ下記の燃焼試験を行った。サンプルの構成は、炎が当たる面をティンクル(R)として行った。
【００４３】
平成１３年国土交通省令第１５１号の鉄道車両用非金属材料の試験方法Ｉを参考に、B5 板のサンプルを４５°傾斜に保持し、サンプルの下面中心の垂直下方２５．４ｍｍのところに純エチルアルコール０．５ｃｃの入った容器を置き、ついで着火して、燃料が燃え尽きるまで放置した。ここで、燃焼中の煙の発生状況、燃焼終了後のサンプル状態（変色および変形）を観察した。なお、耐溶融滴下性については、平成１３年国土交通省令第１５１号に規定されているとおり、鉄道車両用非金属材料の試験方法Ｉにおいて、アルコール燃焼後の材料表面が平滑性を保つか否かで評価した。
【００４４】
【表１】
0005542387.tif 000002
【００４５】
本発明の実施形態を説明するにあたって、ガラスシート２としてユニチカ社製ティンクル(R)を用いて説明したが、ガラスシート２は、ユニチカ社製ティンクル(R)に限定されるものではない。
【００４６】
このように、ガラスシート２は、平成１３年国土交通省令第１５１号の「鉄道に関する技術上の基準を定める法令」の鉄道車両用材料の燃焼性規格において、不燃性に区分されている。従って、２つのガラスクロス層の間にポリカーボネート層が挟まれた積層構造のガラスシートを用いなくてもよいので、ガラスシート２の外面１７にモアレ縞が生じることがない不燃性照明カバー１を提供することができる。
【００４７】
さらに、ガラスシート２は、耐溶融滴下性を有するので、ガラスシート２よりも上側において、このガラスシート２に重ね合わされポリカーボネートで形成された押圧板３が、万一の火災発生時の熱により溶融しても、その溶融したポリカーボネートが滴下することを防ぐことができる。
【００４８】
さらに、ガラスシート２は、ガラスシート２の内面１４に当接する押圧板３によって補強されるので十分な強度を保ち、ガラスシート２にはリブを設けなくてもよく、ガラスシート２に設けられたリブによって照明１６の光が遮られ、あるいは、ガラスシート２にリブの影が出ることを防止することができる。また、ガラスシート２の外面１７に外部から力が加えられた場合にガラスシート２が窪む窪み代を小さくすることができる。
【００４９】
また、ガラスシート２は、ガラスシート２の内面１４に押圧板３が圧接し、長手方向と直交する短手方向に引張られた状態で設置されるので、たとえばガラスシート２の表面が波打っている場合であっても、設置されたガラスシート２は、きれいな円弧状になり美観を損ねることはない。
【００５０】
さらに、不燃性照明カバー１は、平成１３年国土交通省令第１５１号の「鉄道に関する技術上の基準を定める法令」の鉄道車両用材料の燃焼性規格において、不燃性に区分されている。
【符号の説明】
【００５１】
１，２１  不燃性照明カバー  
２，２２  ガラスシート
３  押圧板
４，２３  フレーム
５ａ，５ｂ  ガラスシート把持部材
６  サイドプレート
７ａ，７ｂ  ガラスシート把持部
８ａ，８ｂ  下辺
９ａ，９ｂ  上辺
１０  凸部
１１  凹部
１２ａ，１２ｂ，１３ａ，１３ｂ  端面
１４  内面
１５，１７  外面
１６，２６  照明
１８，２７  上部カバー
２４  リブ
２５ａ，２５ｂ  端部
【図１】
0005542387.tif 000003
【図２】
0005542387.tif 000004
【図３】
0005542387.tif 000005
【図４】
0005542387.tif 000006
【図５】
0005542387.tif 000007
【図６】
0005542387.tif 000008